(57)【特許請求の範囲】
【請求項１】
メタノールと式Ｒ−ＣＨ２−ＣＨ２ＯＨの第２のアルコールとの混合物を含有する原料から式ＣＨ２＝Ｃ（Ｒ）−ＣＨＯ（式中、ＲはＨまたはＣＨ３をあらわす。）の不飽和アルデヒドを単一の反応器内で直接合成するための方法であって、２００℃から４００℃の温度、１ｂａｒから１０ｂａｒの絶対圧の気相中で操作され、モリブデン系触媒から選択される固体の選択的酸化触媒、および場合により固体アルドール縮合触媒を含有する反応系に、２種類のアルコールの混合物を含有する原料を、前記アルコールの混合物および酸素が、それぞれ、反応混合物の合計体積の最大で１０％となるように、酸素および非反応性希釈気体と共に導入することと、次いで、反応系の出口で、反応によって一緒に生成する水の存在下、生成した不飽和アルデヒドを含む気体状流出物を回収することとからなる、方法。
【請求項２】
酸化触媒は、以下の一般式：
Ａａ  Ｘｂ  Ｍｏｃ  Ｚｄ  Ｏｅ    （Ｉ）
によってあらわされ、式中、
Ａは、元素の周期律表の１族から１６族の元素およびランタニドから選択される少なくとも１つのカチオンであり、
Ｘは、ＰまたはＳｉであり、
Ｚは、Ｗ、Ｔｉ、Ｚｒ、Ｖ、Ｎｂ、Ｔａ、Ｃｒ、Ｍｎ、Ｆｅ、Ｃｏ、Ｎｉ、Ｃｕ、Ｚｎ、Ｇａ、Ｉｎ、Ｔｌ、Ｓｎ、Ａｇ、Ａｓ、Ｇｅ、Ｂ、Ｂｉ、Ｌａ、Ｂａ、Ｓｂ、Ｔｅ、ＣｅおよびＰｂからなる群から選択される少なくとも１つの元素であり、
Ｏは、酸素であり、
ａ、ｂ、ｃおよびｄは、以下
０≦ａ≦９、
０≦ｂ≦２、
０＜ｃ≦１２、
０≦ｄ≦１２、
の範囲に対応し、ａ＋ｂ＋ｄ＞０になるような整数または小数からなる指数であり、
ｅは、元素の合計酸化度によって決定される数である、
請求項１に記載の方法。
【請求項３】
一般式（Ｉ）のＡが、少なくとも１つのアルカリ金属である、請求項２に記載の方法。
【請求項４】
一般式（Ｉ）のＸが、Ｐである、請求項２または３に記載の方法。
【請求項５】
触媒は、一般式（Ｉ）に対応するモリブデン酸鉄であり、指数ａおよびｂの値は０であり、指数ｄの値は０ではない、請求項１または２に記載の方法。
【請求項６】
縮合触媒は、
シリカまたはアルミナ支持材の上に堆積させたアルカリ金属水酸化物ＬｉＯＨ、ＮａＯＨ、ＫＯＨ、ＣｓＯＨ；
シリカ、アルミナ、マグネシア、炭素または炭酸カリウムの上に堆積させたアルカリ金属およびアルカリ土類金属；
アルミナの上に堆積させた窒素含有化合物ＮＨ３、ＫＮＨ２；
シリカの上に堆積させたＬｉＣＯ３；ならびに
ゾノトライトの上に堆積させたｔ−ＢｕＯＫから成る群より選択される「担持された塩基」である、請求項１から５のいずれか一項に記載の方法。
【請求項７】
縮合触媒は、シリカの上またはアルミノケイ酸塩の上に堆積させたケイ酸ナトリウムから選択され、前記アルミノケイ酸塩は、１０より大きいＳｉ／Ａｌ原子比を有し、ならびに適切な場合、金属促進剤、および、ジルコニウム化合物とグラフト接合したシリカの上またはジルコニウム化合物によってドープされたシリカの上に堆積させたセシウムを含む、請求項６に記載の方法。
【請求項８】
縮合触媒は、（ｉ）ＳｉＯ２−ＭｇＯ、ＳｉＯ２−ＣａＯ、ＳｉＯ２−ＳｒＯ、ＳｉＯ２−ＢａＯ、ＳｉＯ２−ＳｎＯ、ＳｉＯ２−ＺｎＯ、ＳｉＯ２−Ａｌ２Ｏ３、ＳｉＯ２−ＴｈＯ２、ＳｉＯ２−ＴｉＯ２、ＳｉＯ２−ＺｒＯ２、ＳｉＯ２−ＭｏＯ３、ＳｉＯ２−ＷＯ３、Ａｌ２Ｏ３−ＭｇＯ、Ａｌ２Ｏ３−ＴｈＯ２、Ａｌ２Ｏ３−ＴｉＯ２、Ａｌ２Ｏ３−ＺｒＯ２、Ａｌ２Ｏ３−ＭｏＯ３、Ａｌ２Ｏ３−ＷＯ３、ＺｒＯ２−ＺｎＯ、ＺｒＯ２−ＴｉＯ２、ＴｉＯ２−ＭｇＯ、ＺｒＯ２−ＳｎＯ２、（ｉｉ）場合により、アルカリ金属がドープされ、金属もドープされた、クレイ型酸化物、（ｉｉｉ）アルカリ土類金属がドープされた希土類金属酸化物、（ｉｖ）混合したコバルトおよびアルミニウムのリン酸塩型の混合酸化物、（ｖ）Ｎａ、Ｋ、Ｃｓ、Ｃｄ、Ｍｇ、Ｃａ、Ｓｒ、Ｍｎ、Ｚｎ、Ｍｏ、Ｎｂ、Ｐｂおよび／またはＳｉの塩がドープされたシリカ−アルミナ、（ｖｉ）ＭｇＯ−アルミナ、ＭｇＯ−ＳｉＯ２、（ｖｉｉ）リン酸塩、タングステン酸塩またはモリブデン酸塩の形態の希土類金属、（ｖｉｉｉ）バナジウム−アルミニウム、リン−ジルコニウム、リン−アルミニウム、バナジウム−アルミニウム−リンまたはガリウム−アルミニウム−リンの混合酸窒化物から選択されるリン誘導体の酸窒化物、から選択される「混合酸化物」から選択される、請求項１から５のいずれか一項に記載の方法。
【請求項９】
２５０℃から３５０℃の温度、１ｂａｒから５ｂａｒの絶対圧、で行われる、請求項１から８のいずれか一項に記載の方法。
【請求項１０】
反応系へのアルコール混合物の導入速度が、反応媒体中のアルコール総含有量が、体積によって表すと４％から１０％であるような速度である、請求項１から９のいずれか一項に記載の方法。
【請求項１１】
メタノールとエタノール、またはメタノールとプロパノールのアルコール混合物は、それぞれ、メタノール／エタノールおよびメタノール／プロパノールのモル比が、０．８から２となるものである、請求項１から１０のいずれか一項に記載の方法。
【請求項１２】
反応が、２０００ｈ−１から４００００ｈ−１のＨＳＶで行われる、請求項１から１１のいずれか一項に記載の方法。
【請求項１３】
単独のモリブデン系酸化触媒または場合によりモリブデン系酸化触媒と縮合触媒の物理的な混合物からなる触媒床を含む単一の反応器で反応が行われる、請求項１から１２のいずれか一項に記載の方法。
【請求項１４】
反応系が、モリブデン系酸化触媒および固体アルドール縮合触媒の両方を含有することを特徴とする、請求項１から１２のいずれか一項に記載の方法。
【請求項１５】
２つの重ね合わされた触媒床を含む単一の反応器で反応が行われ、酸化触媒床が上流に配置される、請求項１４に記載の方法。
【発明の詳細な説明】
【技術分野】
【０００１】
本発明の主題は、メタノールとエタノールまたはプロパノールとの混合物からアクロレインまたはメタクロレインを直接合成するための方法である。
【背景技術】
【０００２】
アクロレインは、プロペナールとして知られる式ＣＨ２＝ＣＨ−ＣＨＯの不飽和アルデヒドに与えられる一般名称であり、メタクロレインは、化合物ＣＨ２＝Ｃ（ＣＨ３）−ＣＨＯまたは２−メチルプロペナールに与えられる名称である。
【０００３】
アクロレインは、ずっと昔から知られており、広いスペクトルを有する殺生物剤として用いられ、広範囲の生成物、例えば、Ｄ，Ｌ−メチオニン（動物の餌の栄養補助物質）、アクリル酸、医薬品、殺真菌剤、香料、ピリジン、ピコリン、グルタルアルデヒドなどの合成における中間体でもある。
【０００４】
メタクロレインもずっと昔から知られており、特に、メタクリル酸およびメタクリル酸メチルの合成のため、さらに、合成樹脂およびポリマーの合成のために本質的に用いられる。
【０００５】
現在、アクロレインを製造するために知られている主な工業的な方法は、アセトアルデヒドおよびホルムアルデヒドを出発物質として用いるＤＥＧＵＳＳＡによって１９４０年代に開発された方法、およびプロピレンの酸化からなる数社の企業によって２０数年後に確立された方法である。もっと近年では、グリセロールの脱水によってアクロレインを製造するための方法が、本出願企業によって開発されてきた。
【０００６】
１９３８年３月３１日に出願され、１９３７年４月１日の優先権を有するＵＫ  ５１３，７７２号特許、１９５０年３月７日に公開されたＡｎｇｅｗａｎｄｔｅ  Ｃｈｅｍｉｅ、Ｖｏｌ．６２、Ｎｏ．５、１０５−１３２ページの「Ｓｙｎｔｈｅｓｅ  ｕｎｄ  Ｕｍｗａｎｄｌｕｎｇｓｐｒｏｄｕｋｔｅ  ｄｅｓ  Ａｃｒｏｌｅｉｎｓ」［Ｓｙｎｔｈｅｓｉｓ  ａｎｄ  ｃｏｎｖｅｒｓｉｏｎ  ｐｒｏｄｕｃｔｓ  ｏｆ  Ａｃｒｏｌｅｉｎｓ］という表題の論文に示されているＤＥＧＵＳＳＡの方法は、不均一触媒によって気相中で行われ、以下のアルドール反応に基づく。
ＣＨ３−ＣＨＯ＋ＣＨ２Ｏ→ＣＨ２＝ＣＨ−ＣＨＯ＋Ｈ２Ｏ
【０００７】
Ｊｏｕｒｎａｌ  ｏｆ  ｔｈｅ  Ａｍｅｒｉｃａｎ  Ｃｈｅｍｉｃａｌ  Ｓｏｃｉｅｔｙ、１９８４、１０６、ｐｐ．７４２７−７４３１の論文は、ホルムアルデヒドと、エタノール（１３Ｃ）の酸化によって形成されたアセトアルデヒドとのアルドール反応によって、アクロレイン１３Ｃ同位体を合成するための条件を記載する。
【０００８】
「Ｇｅｎｉｅ  ｄｅｓ  ｐｒｏｃｅｄｅｓ」［Ｐｒｏｃｅｓｓ  Ｅｎｇｉｎｅｅｒｉｎｇ］Ｊ６  １００、ページ１から４に関連する文書のＴｅｃｈｎｉｑｕｅｓ  ｄｅ  ｌ’Ｉｎｇｅｎｉｅｕｒ［Ｔｅｃｈｎｉｑｕｅｓ  ｏｆ  ｔｈｅ  Ｅｎｇｉｎｅｅｒ］に示される第２の方法は、従来の方法を置き換え、産業的に言うと、プロピレンを酸化するための以下の反応に基づく。
ＣＨ２＝ＣＨ−ＣＨ３＋Ｏ２  →ＣＨ２＝ＣＨ−ＣＨＯ＋Ｈ２Ｏ
【０００９】
混合酸化物触媒を用いるこの方法は、「Ｐｒｏｃｅｄｅｓ  ｄｅ  Ｐｅｔｒｏｃｈｉｍｉｅ」［Ｐｅｔｒｏｃｈｅｍｉｃａｌ  Ｐｒｏｃｅｓｓｅｓ］、Ａ．Ｃｈａｕｖｅｌ、Ｇ．ＬｅｆｅｂｖｒｅおよびＬ．Ｃａｓｔｅｘ、Ｖｏｌｕｍｅ  ２、Ｅｄｉｔｉｏｎｓ  Ｔｅｃｈｎｉｐ、２ｎｄ  Ｅｄｉｔｉｏｎ、１９８６、ページ２１３−２１９に記載されるモリブデン、ビスマスおよび鉄に基づく。このような方法は、Ｃａｔａｌｙｓｉｓ  Ｄｉｖｉｓｉｏｎ  ｏｆ  ｔｈｅ  Ｓｏｃｉｅｔｅ  Ｆｒａｎｃａｉｓｅ  ｄｅ  Ｃｈｉｍｉｅ［Ｆｒｅｎｃｈ  Ｃｈｅｍｉｃａｌ  Ｓｏｃｉｅｔｙ］からのｃａｔａｌｙｓｉｓ  ｓｈｅｅｔ  ３４にも記載されている。
【００１０】
もっと最近には、本出願企業によって、グリセロールから出発し、以下の反応によって脱水を受ける別の合成方法を開発するために、かなり多くの研究が行われてきた（特許出願ＷＯ  ２０１１／０８３２２５号を参照）。
ＣＨ２ＯＨ−ＣＨＯＨ−ＣＨ２ＯＨ→ＣＨ２＝ＣＨ−ＣＨＯ＋２Ｈ２Ｏ
【００１１】
この種の方法は、天然の再生可能な（化石燃料ではない）出発物質を用いて作業することができるという利点を与え、従って、温室ガス放出量および環境への影響を減らすことを目標とするほとんどの先進国によってなされた合意を満たすことができ、さらに、もっと持続可能な製造の解決策を得ることができるという利点も与える。
【００１２】
メタクロレインの合成は、一般的に、イソブタン、ｔｅｒｔ−ブタノールまたはイソブテンを出発物質として使用し、これらを酸化によってアクロレインに変換する。例えば、イソブチルアルデヒドの酸化的脱水素またはメチルアセチレンまたはプロパジエンのヒドロホルミル化のような他の合成方法が存在する。ある場合には、これらの費用だけではなく、これらの出発物質が化石由来であることが主な欠点である。
【００１３】
これらからわかるように、これらの種々の方法には欠点がある。
【００１４】
オレフィンの酸化に基づく工業的な方法は、化石系の出発物質、特に、油から抽出された出発物質を消費し、この獲得費用は、上昇しつつある。さらに、これらの入手可能性は、高い処理能力を有する精錬所または石油化学プラントと結びついており、実際に、大きな石油化学地域に近い設定を必要とし、従って、最終消費者に輸送する費用も伴い、公害物質を放出する危険性は言うまでもない。
【００１５】
アルドール反応を実行する方法は、保存または輸送が簡単ではないホルムアルデヒドおよびアセトアルデヒドのような出発物質の購入をせずにすますことが望ましい場合には、この限りにおいて顕著な資本費用を伴い、例えば、ホルムアルデヒドを製造場所の周囲の半径４００ｋｍ以内にしか輸送しなくてもよく、この輸送は、メタノール水溶液で安定化されていなければならず、これらの生成物を合成するための特定のプラントを提供することが必要であり、適切なアルドール反応プラントの費用に追加される。アセトアルデヒド合成は、一般的に、エチレンを酸化するためのＷａｃｋｅｒ反応によって行われ、ホルムアルデヒド合成は、一般的に、メタノールの酸化（または、使用する触媒系によっては、酸化的脱水素）によって行われる。
【００１６】
グリセロールの脱水を実行する方法は、処理される原料の再生可能性に起因して魅力的である。しかし、これらは、幾つかのレベルで幾つかの欠点を有する。実際に、グリセロールの供給は、主に、油脂化学製品および／またはバイオディーゼルのプラントに依存する。グリセロールは、限定的な量しか入手可能ではなく、実際に、アクロレイン製造プラントの可能な大きさを制限し、従って、この経済的な収益性を制限する。最も一般的なグレードのグリセロールは、クルードグリセロールとして知られているものであり、一般的に、塩（例えば、ＮａＣｌ、ＫＣｌ、Ｎａ２ＳＯ４、Ｋ２ＳＯ４など）、植物油のメタノリシスによって得られたときは、残留メタノール、グリセロール以外の有機物質（ＭＯＮＧ）および製造過程中に植物または動物の油脂から抽出されるあらゆる種類の不純物を含有する８０重量％グリセロール水溶液に対応する。これらの不純物は、触媒毒であり、例えば、コークス生成によって可逆性の不活性化を引き起こし、または、例えば、塩堆積によって不可逆性の不活性化を引き起こす。精製グリセロールも市販されているが、費用がかなり高い。技術的な観点から、今日までに知られている脱水触媒は、迅速に不活性化し、通常の再生を伴い、このことは、さらなる資本費用を意味する（例えば、触媒の体積を二倍または三倍にする。）。最後に、この「環境に優しい」方法は、脱水反応が、気相で行われ、全体的にエネルギーを非常に消費し、現在は化石燃料によって提供されるこのエネルギーという代償に依存して、さらに必然的に環境に影響を与えるという点で欠点がある。
【００１７】
従って、本出願企業は、上述の欠点を軽減し、いわゆる、再生可能な（化石燃料ではない）起源の出発物質を使用し、可能な限り資本費用を制限する方法を探求してきた。従って、本出願企業は、原料としてメタノールとエタノールの混合物を用い（アクロレインのために）、またはメタノールとプロパノールの混合物を用い（メタクロレインのために）、アクロレインおよびメタクロレインを直接的に合成することができ、これらの化合物が、再生可能な出発物質から入手可能であることを知見した。
【００１８】
Ｊｏｕｒｎａｌ  ｏｆ  ｔｈｅ  Ｃｈｅｍｉｃａｌ  Ｓｏｃｉｅｔｙ、Ｃｈｅｍｉｃａｌ  Ｃｏｍｍｕｎｉｃａｔｉｏｎｓ、１９９１、１７６０−１７６１文書において、メタノールとエタノールの混合物を、Ｖ／ＴｉＯ２触媒存在下、アクロレイン、アセトアルデヒドおよびイソブチルアルデヒドを含む混合物に変換する。飽和アルデヒド、例えば、イソブチルアルデヒドの生成を優先的に引き起こす反応媒体および方法に、酸素は存在しない。
【００１９】
出願ＷＯ  ２００５／０４０３９２号の実施例３２は、銀触媒存在下、メタノールとエタノールの混合物を酸化し、アセトアルデヒドおよびホルムアルデヒドの混合物を与え、次いで、アルミナ存在下、アクロレインに変換することを記載する。この実施例は、組成が特定されていない反応混合物を使用し、それぞれの段階に適応するような反応温度を必要とする。
【先行技術文献】
【特許文献】
【００２０】
【特許文献１】英国特許第５１３，７７２号明細書
【特許文献２】国際公開第２０１１／０８３２２５号
【特許文献３】国際公開第２００５／０４０３９２号
【非特許文献】
【００２１】
【非特許文献１】Ａｎｇｅｗａｎｄｔｅ  Ｃｈｅｍｉｅ、Ｖｏｌ．６２、Ｎｏ．５、１０５−１３２ページ、Ｓｙｎｔｈｅｓｅ  ｕｎｄ  Ｕｍｗａｎｄｌｕｎｇｓｐｒｏｄｕｋｔｅ  ｄｅｓ  Ａｃｒｏｌｅｉｎｓ［Ｓｙｎｔｈｅｓｉｓ  ａｎｄ  ｃｏｎｖｅｒｓｉｏｎ  ｐｒｏｄｕｃｔｓ  ｏｆ  Ａｃｒｏｌｅｉｎｓ］
【非特許文献２】Ｊｏｕｒｎａｌ  ｏｆ  ｔｈｅ  Ａｍｅｒｉｃａｎ  Ｃｈｅｍｉｃａｌ  Ｓｏｃｉｅｔｙ、１９８４、１０６、ｐｐ．７４２７−７４３１
【非特許文献３】Ｇｅｎｉｅ  ｄｅｓ  ｐｒｏｃｅｄｅｓ［Ｍｅｔｈｏｄ  Ｅｎｇｉｎｅｅｒｉｎｇ］Ｊ６１００、ページ１から４、Ｔｅｃｈｎｉｑｕｅｓ  ｄｅ  ｌ’Ｉｎｇｅｎｉｅｕｒ［Ｔｅｃｈｎｉｑｕｅｓ  ｏｆ  ｔｈｅ  Ｅｎｇｉｎｅｅｒ］
【非特許文献４】Ｐｒｏｃｅｄｅｓ  ｄｅ  Ｐｅｔｒｏｃｈｉｍｉｅ［Ｐｅｔｒｏｃｈｅｍｉｃａｌ  Ｍｅｔｈｏｄｅｓ］、Ａ．Ｃｈａｕｖｅｌ、Ｇ．ＬｅｆｅｂｖｒｅおよびＬ．Ｃａｓｔｅｘ、Ｖｏｌｕｍｅ  ２、Ｅｄｉｔｉｏｎｓ  Ｔｅｃｈｎｉｐ、２ｎｄ  Ｅｄｉｔｉｏｎ、１９８６、ページ２１３−２１９
【非特許文献５】Ｃａｔａｌｙｓｉｓ  Ｄｉｖｉｓｉｏｎ  ｏｆ  ｔｈｅ  Ｓｏｃｉｅｔｅ  Ｆｒａｎｃａｉｓｅ  ｄｅ  Ｃｈｉｍｉｅ［Ｆｒｅｎｃｈ  Ｃｈｅｍｉｃａｌ  Ｓｏｃｉｅｔｙ］のｃａｔａｌｙｓｉｓ  ｓｈｅｅｔ  ３４
【非特許文献６】Ｊｏｕｒｎａｌ  ｏｆ  ｔｈｅ  Ｃｈｅｍｉｃａｌ  Ｓｏｃｉｅｔｙ、Ｃｈｅｍｉｃａｌ  Ｃｏｍｍｕｎｉｃａｔｉｏｎｓ、１９９１、１７６０−１７６１
【発明の概要】
【課題を解決するための手段】
【００２２】
本出願企業は、固体の選択的酸化触媒および場合により固体アルドール縮合触媒存在下、メタノールとエタノールの混合物からアクロレインを合成し、この合成が直接的に行われる単純化された方法を開発した。
【００２３】
本出願企業は、この方法を、メタノールとプロパノールの混合物からのメタクロレインの合成に適用することも知見した。
【００２４】
本発明の意味の中で、「直接的に」は、たった１つの反応系で行われる方法を意味すると理解される。この反応系は、単一の反応器または２個の連続した反応器のいずれかを含むが、後者の場合には、第１の反応器の出口流出液によって、第２の反応器が供給され、好ましくは、直接的に供給される。
【００２５】
本発明の主題は、メタノールと式Ｒ−ＣＨ２−ＣＨ２ＯＨの第２のアルコールとの混合物を含有する原料から式ＣＨ２＝Ｃ（Ｒ）−ＣＨＯ（式中、ＲはＨまたはＣＨ３をあらわす。）の不飽和アルデヒドを直接合成するための方法であって、この方法が、２００℃から４００℃の温度、１ｂａｒから１０ｂａｒの絶対圧で、モリブデン系触媒から選択される固体の選択的酸化触媒、および場合により固体アルドール縮合触媒を含有する気相中で操作される反応系に、２種類のアルコールの混合物を含有する原料を、前記アルコールの混合物および酸素が、それぞれ、反応混合物の合計体積の最大で１０％となるように、酸素および非反応性希釈気体と共に導入することと、次いで、反応系の出口で、反応によって一緒に生成する水存在下、生成した不飽和アルデヒドを含む気体状流出物を回収することとからなる方法である。
【発明を実施するための形態】
【００２６】
本発明の方法は、第１段階において、酸化触媒との接触に基づくアルコールの酸化により、式ＨＣＨＯおよびＲ−ＣＨ２−ＣＨＯの２種類のアルデヒドを同時に合成すること、次いで、第２段階において、縮合触媒との接触に基づき、これらの２種類のアルデヒドの交差縮合（アルドール）反応を行い、式ＣＨ２ＯＨ−ＣＨ（Ｒ）−ＣＨＯのアルドールの生成をもたらし、前記アルドールの接触脱水によって不飽和アルデヒドを与えることからなる。
【００２７】
本出願企業は、驚くべきことに、この２つの段階、つまり、酸化反応およびアルドール反応の２つの連続した反応を、単一の触媒存在下、特に、モリブデン系の選択的酸化触媒存在下で行い得ることを知見した。
【００２８】
従って、本発明の方法において、原料の軽質アルコールを選択的に酸化するためのモリブデン系触媒を使用し、場合により、酸化中に生成するアルデヒドの縮合（アルドール反応）のための触媒を使用する。
【００２９】
軽質アルコールを選択的に酸化するための触媒は、数十年前からよく知られている。軽質アルコールを酸化するための２つの主な方法が知られている。（ｉ）Ｗｏｌｆｅ  Ｐｕｂｌｉｓｈｉｎｇ  Ｌｔｄ（１９８９）によって公開されるＴｈｅ  Ｃａｔａｌｙｓｔ  Ｈａｎｄｂｏｏｋ、Ｍ．Ｖ．Ｔｗｉｇｇ、Ｃｈａｐｔｅｒ  １０：Ｃａｔａｌｙｔｉｃ  ｏｘｉｄａｔｉｏｎｓ、Ｍｅｔｈａｎｏｌ  Ｏｘｉｄａｔｉｏｎ。１０．３．２、４９０−４９９ページによって記載されるような、酸化、または酸化ではなく脱水が、６００℃付近から７００℃までの高温で行われる、「銀触媒による」方法、および（ｉｉ）同じハンドブックの４９９−５０３ページに記載される固体のモリブデン系混合酸化物型の酸化触媒を組み入れる方法。この方法は、３００℃から４００℃の顕著に低い温度で行われ、触媒は、ＦＯＲＭＯＸ法に使用されるものと類似している。
【００３０】
本発明の方法において、固体モリブデン系の混合酸化物型の酸化触媒を使用する。
【００３１】
本発明の方法で使用可能な酸化触媒は、モリブデンと、Ｐ、Ｓｉ、Ｗ、Ｔｉ、Ｖ、Ｎｂ、Ｔａ、Ｃｒ、Ｍｎ、Ｆｅ、Ｃｏ、Ｎｉ、Ｃｕ、Ｚｎ、Ｇａ、Ｉｎ、Ｔｌ、Ｓｂ、Ａｇ、Ａｓ、Ｇｅ、Ｂ、Ｂｉ、Ｌａ、Ｂａ、Ｓｂ、Ｔｅ、Ｃｅ、Ｐｂから選択される少なくとも１つの元素とを含み、モリブデンを含有する混合酸化物およびモリブデンを含有するヘテロポリ酸からなる群から選択される。
【００３２】
これらの触媒は、以下の一般式
Ａａ  Ｘｂ  Ｍｏｃ  Ｚｄ  Ｏｅ
によってあらわされてもよく、式中、
Ａは、元素の周期律表の１族から１６族の元素およびランタニドから選択される少なくとも１つのカチオンであり、好ましくは、Ｃｓ、ＲｂまたはＫのようなアルカリ金属のカチオンであり、
Ｘは、ＰまたはＳｉであり、好ましくは、Ｐであり、
Ｚは、Ｗ、Ｔｉ、Ｚｒ、Ｖ、Ｎｂ、Ｔａ、Ｃｒ、Ｍｎ、Ｆｅ、Ｃｏ、Ｎｉ、Ｃｕ、Ｚｎ、Ｇａ、Ｉｎ、Ｔｌ、Ｓｎ、Ａｇ、Ａｓ、Ｇｅ、Ｂ、Ｂｉ、Ｌａ、Ｂａ、Ｓｂ、Ｔｅ、ＣｅおよびＰｂからなる群から選択される少なくとも１つの元素であり、好ましくは、Ｃｕ、Ｆｅ、Ｂｉ、Ｃｏ、Ｎｉ、Ｗ、Ｖ、Ｃｒ、Ｓｂ、ＭｎまたはＣｅであり、
Ｏは、酸素であり、
ａ、ｂ、ｃおよびｄは、以下
０≦ａ≦９、好ましくは、０＜ａ≦９、
０≦ｂ≦２、好ましくは、０．１≦ｂ≦１．５、
０＜ｃ≦１２、好ましくは、５＜ｃ≦１２、
０≦ｄ≦１２、好ましくは、０＜ｄ≦４
の範囲に対応し、ａ＋ｂ＋ｄ＞０になるような整数または小数からなる指数であり、
ｅは、元素の合計酸化度によって決定される数である。
【００３３】
この酸化工程中に用いられる触媒は、メタノールからホルムアルデヒドへの酸化中に一般的に用いられる、ドープされているか、またはドープされていないＦｅ−Ｍｏ−Ｏ型の触媒であってもよい。モリブデン酸鉄（Ｆｅ−Ｍｏ−Ｏ）触媒の例はＣａｔａｌｙｓｉｓ  Ｒｅｖｉｅｗ、Ｖｏｌ．４７（２００５）、ｐｐ１２５−１７４に記載される。これらの触媒は、市販されている。例えば、Ｍａｐｃｏは、技術ライセンスを有する触媒を供給し、Ｓｕｄ  Ｃｈｅｍｉｅは、ＦＡＭＡＸ（登録商標）：ＦＡＭＡＸ  Ｊ５、ＦＡＭＡＸ  ＭＳ、ＦＡＭＡＸ  ＨＳ、ＦＡＭＡＸ  ＴＨの商品名でこれらの触媒の数種類のグレードを供給する。この種のＦｅ−Ｍｏ触媒の場合には、上の一般式の指数ａおよびｂの値は、好ましくは、０であり、指数ｄの値は、０ではない。
【００３４】
好ましくは、特に、単一の触媒を使用するこの方法の変形例において、酸化触媒は、モリブデン酸鉄型の触媒である。
【００３５】
酸化触媒は、塊状の形態であってもよく、この場合には、支持材を用いずに使用される。
【００３６】
この触媒は、不活性な支持材の上に堆積していてもよく、この量は、触媒の合計重量の３０％から９０％、好ましくは、少なくとも５０％を占める。
【００３７】
触媒が受ける操作条件に安定な材料である限り、例えば、ステアタイト、シリカ、アルミナ、マグネシア、酸化チタン、ジルコニア、炭化ケイ素、ケイ酸塩、珪藻土、ホウ酸塩または炭酸塩またはセラミックのような任意の材料を支持材として使用することができる。
【００３８】
塊状の触媒または担持された触媒は、顆粒形態または粉末形態であってもよく、あらゆる任意の形状、例えば、球、顆粒、中空の円筒形、三葉形、四葉形であってもよく、場合により、場合によりペレット化剤を用いることによって押出成型または圧縮成型された円筒形の形状であってもよい。好ましくは、触媒は、中空の円筒形または中空の三葉形の形状を有する。
【００３９】
本発明の方法において、２つのアルデヒド、特にホルムアルデヒドともっと高級なアルデヒド（アセトアルデヒドまたはプロピオンアルデヒド）の縮合を行い、ホルムアルデヒドと高級アルデヒドをアルドール反応させ、ヒドロキシル化されたアルデヒド（アルドール）を生成し、この後、このアルドールの脱水反応を行う２工程で対応する不飽和アルデヒドを与えるための文献で知られた任意の固体触媒から作られたものを使用してもよい。
【００４０】
本発明の方法で使用する縮合触媒は、以下の異なるカテゴリーに属する。
【００４１】
（１）「担持された塩基」、いわゆる、シリカまたはアルミナ支持材の上に堆積させたアルカリ金属水酸化物ＬｉＯＨ、ＮａＯＨ、ＫＯＨ、ＣｓＯＨ、シリカ、アルミナ上に堆積させたアルカリ金属およびアルカリ土類金属（Ａｌ２Ｏ３−ＮａＯＨ−Ｎａ）、マグネシア上に堆積させたアルカリ金属およびアルカリ土類金属（ＭｇＯ−ＮａＯＨ）、炭素または炭酸カリウムの上に堆積させたアルカリ金属およびアルカリ土類金属、アルミナの上に堆積させた窒素含有化合物ＮＲ３、ＮＨ３、ＫＮＨ２、シリカの上に堆積させたＬｉＣＯ３、ゾノトライトの上に堆積させたｔ−ＢｕＯＫ、さらに一般的に、アルミナの上に堆積させたアルカリ金属型の固体（例えば、Ｎａ／Ａｌ２Ｏ３またはＫＦ／Ａｌ２Ｏ３）、シリカまたはマグネシアの上に堆積させたアルカリ金属型の固体（例えば、Ｌｉ／ＭｇＯ）。
【００４２】
この固体触媒は、例えば、シリカの上またはアルミノケイ酸塩の上に堆積させたケイ酸ナトリウムからなり、アルミノケイ酸塩は好ましくは、１０より大きいＳｉ／Ａｌ原子比を有し、適切な場合、金属促進剤、およびジルコニウム化合物とグラフト接合したシリカの上、またはジルコニウム化合物によってドープされたシリカの上に堆積させたセシウム（Ｃｓ−Ｚｒ／ＳｉＯ２）を含む。
【００４３】
（２）「金属酸化物」であるＢａＯ、ＢｅＯ、ＳｒＯ、ＣａＯ、Ａｌ２Ｏ３、Ｙ２Ｏ３、Ｌａ２Ｏ３、ＣｅＯ２、ＴｈＯ２、ＳｎＯ２、Ｋ２Ｏ、Ｎａ２Ｏ、ＭｇＯ、ＺｎＯ、ＴｉＯ２、ＺｒＯ２の酸化物形態または炭酸塩形態は、場合によりアルカリ金属がドープされているか、または場合によりアルカリ金属がドープされた希土類金属のオキシカーボネートを生成する。
【００４４】
（３）上の化合物の「金属塩」、いわゆる、炭酸塩、ヒドロキシ炭酸塩、炭酸水素塩、アンモニウム塩など。
【００４５】
（４）「混合酸化物」、例えば、ＳｉＯ２−ＭｇＯ、ＳｉＯ２−ＣａＯ、ＳｉＯ２−ＳｒＯ、ＳｉＯ２−ＢａＯ、ＳｉＯ２−ＳｎＯ、ＳｉＯ２−ＺｎＯ、ＳｉＯ２−Ａｌ２Ｏ３、ＳｉＯ２−ＴｈＯ２、ＳｉＯ２−ＴｉＯ２、ＳｉＯ２−ＺｒＯ２、ＳｉＯ２−ＭｏＯ３、ＳｉＯ２−ＷＯ３、Ａｌ２Ｏ３−ＭｇＯ、Ａｌ２Ｏ３−ＴｈＯ２、Ａｌ２Ｏ３−ＴｉＯ２、Ａｌ２Ｏ３−ＺｒＯ２、Ａｌ２Ｏ３−ＭｏＯ３、Ａｌ２Ｏ３−ＷＯ３、ＺｒＯ２−ＺｎＯ、ＺｒＯ２−ＴｉＯ２、ＴｉＯ２−ＭｇＯ、ＺｒＯ２−ＳｎＯ２。場合により、アルカリ金属がドープされ、金属、例えば、銅、鉄またはニッケルもドープされた、クレイ型酸化物、例えば、ハイドロタルク石、ヒドロキシアパタイト、クリソライトおよびセピオライト、または、アルカリ土類金属がドープされた希土類金属酸化物、例えば、（ＳｒＯ−Ｌａ２Ｏ３）を、混合酸化物のこのリストに加えてもよい。この反応に適切であり得る他の触媒、例えば、混合したコバルトおよびアルミニウムのリン酸塩型の混合酸化物触媒、または、例えば、ナトリウム（Ｎａ）、カリウム（Ｋ）、セシウム（Ｃｓ）、カドミウム（Ｃｄ）、Ｍｇ、Ｃａ、Ｓｒ、Ｍｎ、Ｚｎ、Ｍｏ、Ｎｂ、Ｐｂおよび／またはＳｉの塩がドープされたシリカ−アルミナもこのカテゴリーの一部である。これらは、ＭｇＯ−アルミナ、ＭｇＯ−ＳｉＯ２、リン酸塩、タングステン酸塩またはモリブデン酸塩の形態の希土類金属などであってもよい。リン誘導体の酸窒化物、例えば、バナジウム−アルミニウム、リン−ジルコニウム、リン−アルミニウム、バナジウム−アルミニウム−リンまたはガリウム−アルミニウム−リンの混合酸窒化物も、この反応に適切な場合がある。
【００４６】
（５）アルカリ金属イオン（Ｃｓ、Ｋ、Ｎａ、Ｌｉ）で交換された種々の「ゼオライト」。
【００４７】
このような触媒の一例として、結晶性またはアモルファス性であるアルミノケイ酸塩、シリカライト、酸形態または１族から１４族の元素、好ましくは、１族および２族の元素からの元素、ＺｎおよびＴｌによって部分的に中和した形態または完全に中和した形態の合成結晶性ゼオライト、例えば、フォージャサイト、フェリエライト、ＺＳＭ−５が述べられるだろう。使用するゼオライトは、構造中のアルミニウム原子の一部またはすべてが三価原子、例えば、Ｂ、Ｇａ、Ｆｅ、Ｃｒ、Ｖ、Ａｓ、Ｓｂ、Ｂｉ、Ｂｅと置き換わっていてもよく、ケイ素原子の一部またはすべてが四価原子、例えば、Ｇｅ、Ｔｉ、Ｚｒ、Ｈｆと置き換わっていてもよい。
【００４８】
本発明の方法で使用する固体縮合触媒は、一般的に、４０ｍ２／ｇから６００ｍ２／ｇ、好ましくは、５０ｍ２／ｇから２００ｍ２／ｇの高い比表面積を有する。
【００４９】
材料の酸−塩基特性は、この組成、例えば、この結晶構造、または表面の欠陥、例えば、アルカリ金属またはアルカリ土類金属のような不純物の存在と関係があるだろう。
【００５０】
塩基性部位の存在および量は、例えば、酸性化合物、例えば、ＣＯ２またはＳＯ２の吸着によって、吸着エネルギーのマイクロカロリメトリー測定によって、任意の既知の方法によって決定されてもよい。この部分について、酸性部位の存在および量は、塩基性化合物、例えば、アンモニアの吸着によって測定されてもよい。
【００５１】
触媒の酸性度および塩基性度の測定は、ＳＯ２吸着によって（塩基性度の場合）、ＮＨ３吸着によって（酸性度の場合）、吸着エネルギーのマイクロカロリメトリー測定によって行われる。通常の操作条件は、以下のとおりである。
【００５２】
圧力測定のためにＢａｒｏｃｅｌキャパシタンスマノメーターを取り付けた従来の容積移送式装置に接続したカロリメーター（Ｓｅｔａｒａｍ製のＣ８０）中、１５０℃で試験を行う。石英セル中、減圧下、３００℃で一晩加熱することによってサンプルを前処理する。この温度は、温度を１℃／分の速度で上げることによって達成する。吸着の示差熱は、約６７Ｐａの平衡圧力に達するまで、サンプルの上にそれぞれの気体を少量ずつ繰り返し通過させることによって、表面被覆率の関数として測定される。次いで、サンプルを同じ温度で３０分間排気し、約２７Ｐａの平衡圧力に達するまで、第２の同様の一連の吸着を行う。第１の吸着と（２７Ｐａでの）第２の吸着の間に吸着した量の差は、それぞれの気体が不可逆的に吸着した量をあらわし、それぞれ酸性または塩基性の強い部位の数の概算値を与える。
【００５３】
ある場合には、固体の酸性度または塩基性度は、固体に前もって水またはアルコールのわずかな吸着が行われているか否かのみがわかる。完全に乾燥した雰囲気の場合には、おそらく脱水されている表面は、酸性および／または塩基性が低い。水またはアルコールをあらかじめ吸着させることは、反応の操作条件の典型例であろう。
【００５４】
本発明の方法は、酸化、次いでアルドール縮合の２つの連続した段階を含み、単一のモリブデン系の選択的酸化触媒存在下で行われてもよい。次いで、単一の反応器、または場合により、接続した２個の反応器でこれらの２段階を行ってもよい。
【００５５】
反応系が単一の反応器からなる場合には、後者は、単一のモリブデン系酸化触媒またはモリブデン系酸化触媒と縮合触媒の物理的な混合物からなるたった１つの固定された触媒床を含むか、または、第１の（上流の）触媒床は、酸化触媒が保持され、第２の触媒床は、縮合触媒が保持された２つの重ね合わされた触媒床を含む。反応系に２個の反応器を含む変形実施形態において、第１の反応器は、２種類のアルコールを同時に酸化するように働き、第２の反応器は、第１の反応器からの出口流出物に含まれる２種類のアルデヒドを交差縮合するため、また、生成したアルドールを脱水するために働くこととなる。
【００５６】
この反応系において、反応は、２００℃から４００℃、好ましくは、２５０℃から３５０℃の温度、１ｂａｒおよび１０ｂａｒの絶対圧、好ましくは、１ｂａｒから５ｂａｒの絶対圧で、気相中で行われる。
【００５７】
場合に応じて、メタノールとエタノール、またはメタノールとプロパノールのアルコール混合物は、メタノール／エタノールおよびメタノール／プロパノールのモル比が、０．８から２、一般的に１から２、好ましくは、１．１から１．５である。
【００５８】
反応剤の片方が過剰な場合には、過剰な方は、有利には、初期のアルコール形態またはアルデヒドに変換された形態で、反応器内に再循環させることができるだろう。
【００５９】
反応系へのアルコール混合物の導入速度は、反応媒体中のアルコール合計含有量が、体積によって表すと、４％から１０％、好ましくは、６％から９％になるような速度である。
【００６０】
酸素の導入速度は、反応媒体の酸素含有量が１０体積％を超えないような速度である。
【００６１】
反応媒体の残りは、反応媒体の８０％から８８％を占める１つ以上の不活性気体からなる。これらの不活性気体の存在は、混合物が爆発範囲に入るのを防ぐために必須である。これらの不活性気体は、例えば、蒸気、二酸化炭素、窒素または希ガス、例えば、アルゴンまたはヘリウムであろう。これにかかわらず、反応器に破壊板または他の安全機器を取り付けている限り、１０体積％を超える酸素濃度で操作することも可能である。
【００６２】
一般的に２０００ｈ−１から４００００ｈ−１、好ましくは、１００００ｈ−１から２００００ｈ−１のＨＳＶ（単位時間あたりの空間速度）で反応を行う。ＨＳＶは、気体全体の流速（標準的にはリットル）を触媒の体積（１ｇ／ｍｌを採取したバルク密度）で割った比率を得ることによって計算される。この方法において、活性材料のみが考慮に入れられ、触媒を希釈するために用いられる不活性固体は考慮されない。
【００６３】
２個の連続した反応器を用いる方法の変形実施形態において、水は、アルドール反応に非常に望ましくないため、適切な場合、縮合反応器に導入する前に水の一部を除去するために、第１の反応器からの出口流出液に対し、部分的な縮合を行うことが可能であろう。このとき、重い化合物、例えば、酢酸、プロピオン酸、アクリル酸およびギ酸も除去してもよく、痕跡量であっても、重い化合物は、確かに作成し、第１の反応器から来る流出液のアルドール反応の工程で反応する可能性がある。
【実施例】
【００６４】
以下の実施例は、本発明の範囲を限定せずに、本発明を示す。
【００６５】
［実施例１］
（縮合触媒の合成）
Ｃｓ／Ｚｒ／ＳｉＯ２型の触媒は、３１５ミクロンから５００ミクロンの粒子の形態のシリカゲルから調製され、純度９９．９％、比表面積が３２０ｍ２／ｇ、細孔容積が０．９ｃｍ３／ｇ、メジアン孔径が９ｎｍである。
【００６６】
シリカにジルコニウムブトキシドのブタノール溶液を含浸させ、この後、濾過し、ロータリーエバポレーターで乾燥させ、次いで、１２０℃の乾燥器で２時間乾燥させる。０．０２重量％の堆積物（シリカ１００ｍｏｌあたり、１．２ｇのジルコニウム）を得るように、含浸および乾燥を２回以上繰り返す。次いで、セシウム自体を炭酸セシウム水溶液から含浸させ、この後、乾燥させ、約４重量％のセシウム含有量を得る（金属の重量として計算される。）。次いで、触媒を空気下、４５０℃で３時間焼成する。このようにして調製した触媒の比表面積は１４７ｍ２／ｇである。
【００６７】
［実施例２］
（縮合触媒の合成）
１２重量％のケイ酸ナトリウムを追加した大きな孔のシリカゲルを組み入れることによってＮａ／ＳｉＯ２触媒を調製する。組み入れた後、固体を１００℃の乾燥器で１０時間乾燥させ、次いで、５００℃の乾燥器で３時間かけて焼成する。調製した触媒の比表面積は１２２ｍ２／ｇである。
【００６８】
［実施例３］
（触媒混合物存在下のアクロレイン合成）
Ｍａｐｃｏ、ＭＳ製のモリブデン酸鉄（ＦｅＭｏ）型の酸化触媒（Ａ）と、Ｎａ／ＳｉＯ２型（表１でＮａによって示される。）またはＣｓ／Ｚｒ／ＳｉＯ２型（表１でＺｒによって示される。）の縮合触媒（Ｂ）の混合物２００ｍｇを上に記載したように調製し、これを内径が１ｃｍの反応器に導入する。
【００６９】
触媒混合物を研磨し、ふるい分けした後、粒径が８０μｍから１００μｍの粉末部分を選択する。この粉末を、等量の粒径が１０５μｍの炭化ケイ素（ＳｉＣ）で希釈する。最後に、このようにして構築した触媒床の上に５００ｍｇのＳｉＣを加え、均一性、反応流の流れおよび加熱を促進する。
【００７０】
１２０℃まであらかじめ加熱した気体状原料の注入速度は、５０ｍｌ／分、即ち、３０００ｍｌ／ｈである。アルコール混合物をエバポレーターに液体として注入し、他の気体と接触させる。
【００７１】
気体状の原料混合物は、試験によれば、以下の組成を有する。８％または１０％の酸素、４％または５％のエタノールと４％または５％のメタノールの等モル混合物および残り（８０％から８４％）のヘリウム（内部標準として１％のＫｒを含有する。）。
【００７２】
アルコール混合物をポンプによって供給し、反応器の上流の気体流と合わせる前にエバポレーターを通す。
【００７３】
電気によって加熱した乾燥器内に反応器を置く。以下の試験において、大気圧より非常にわずかに大きな圧力、２５０℃から４００℃の温度で反応を行う。
【００７４】
流出液を、ＦＩＤ（水素炎イオン化型検出器）および質量分析法による検出を備えるクロマトグラフィーによって分析する。
【００７５】
得られた結果を以下の表１に与える。
【００７６】
反応剤および生成物の炭素原子の数を考慮し、生成物の収率を計算する。
【００７７】
従って、アクロレインの収率は、３×（検出されたアクロレインのモル数）／（入れたメタノールのモル数＋２×入れたエタノールのモル数）である。
【００７８】
同様に、アセトアルデヒドの収率は、２×（検出されたアセトアルデヒドのモル数）／（入れたメタノールのモル数＋２×入れたエタノールのモル数）であるが、化学的に言うと、アセトアルデヒドは、おそらくエタノールからのみ得られた。
【００７９】
【表１】
0006280556.tif 000002
【００８０】
［実施例４］
（酸化触媒存在下のアクロレイン合成）
２００ｍｇのモリブデン酸鉄触媒を、同じ体積の粒径が１００ミクロンから１２５ミクロンの炭化ケイ素と混合し、これを、管状の電気乾燥器に配置した内径１２ｍｍのガラスの固定床反応器に投入する。この後、反応気体を確実にあらかじめ加熱し、気体を十分に分散させるために、反応器の残りを炭化ケイ素で満たす。
【００８１】
アルコール混合物をＨＰＬＣポンプによって反応器に供給する。この液体の流れを、１２５℃に維持したエバポレーターで気体流（ヘリウム−酸素）と混合し、アルコールを全体的に蒸発させる。次いで、反応器に送られる気体流の合計流速は、５０ｍｌ／分であり、即ち、時間あたりに空間速度の概算値は１５０００ｈ−１である。
【００８２】
反応器からの流出液を冷却し、少量の水が入っており、４℃に維持した凝縮器に捕捉する。凝縮性ではない気体は、インラインでクロマトグラフィーによって分析し、凝縮した流出液は、別個にクロマトグラフィーによって分析する。
【００８３】
変換された炭素のモル数を反応器に入った炭素のモル数によって割ることによって、アルコール混合物について、転化率を計算する。メタノール／エタノール比を変えるときに、単一のパラメーターを保持することができる。
【００８４】
選択率を、（対象となる生成物の）炭素のモル数を、変換された炭素のモル数によって割って計算する。
【００８５】
反応器に、１．２の比率のメタノール／エタノール混合物を供給し、全圧力が１気圧（絶対圧）のときにアルコール全体の分圧は７．７％であり、酸素の分圧は７．８％である。
【００８６】
検出される優勢な生成物は、アクロレインおよびアセトアルデヒドである。３２５℃でのメタノールおよびエタノールの転化率は、全てであり、アクロレインの選択率は４８％である。単一のモリブデン酸鉄触媒存在下、アクロレインを製造した。
【００８７】
［実施例５］
メタノール／エタノール比０．８および同じアルコール全体の分圧を用い、上の実施例４を再現する。次いで、アクロレインの選択率は、アルコールの転化率９２％で、５７％である。
【００８８】
［実施例６］
メタノール／エタノール比１．２を用い、３倍の重量の触媒（６００ｍｇ）を用い、上の実施例４を再現する。アルコールの転化率は依然として１００％であるが、アクロレインの選択率は、４０％まで下がり、一方、アセトアルデヒドの選択率は、２２％まで上がる。
【００８９】
［実施例７］
上の実施例４と同様ではあるが、酸化触媒として、特に、プロピレンからアクロレインへの酸化に用いられるビスマスモリブデート型の触媒である日本触媒の触媒ＡＣＦ−４を用いて反応を行う。
【００９０】
触媒２５０ｍｇを用い、３００℃で反応を行う。メタノール／エタノール比１．３、アルコール混合物の分圧８％、酸素分圧１０％を使用する。
【００９１】
アクロレインの収率は１８％である。